ТЕПЛОВЫДЕЛЯЮЩИЙ ЭЛЕМЕНТ И СПОСОБ ПОЛУЧЕНИЯ МНОГОСЛОЙНОЙ ЛЕНТЫ ДЛЯ ТЕПЛОВЫДЕЛЯЮЩЕГО ЭЛЕМЕНТА

1. Тепловыделяющий элемент, содержащий корпус, в котором закреплен воспламенительный состав экзотермической смеси порошков исходных компонентов, отличающийся тем, что воспламенительный состав представляет собой многослойную ленту, сформованную из экзотермической смеси порошков исходных компонентов, которую наклеивают в виде 2-3 склеенных слоев на поверхность пластины из алюминия толщиной не более 0,5 мм или вкладывают в пространственную металлическую конструкцию из сплава алюминия, при этом для склеивания лент и наклеивания их на поверхность пластины используют клей, выбранный из ряда: натрий-карбоксиметилцеллюлозный, поливинилацетатный, полиуретановый, полиамидный, полиэфирный.
2. Способ получения многослойной ленты для тепловыделяющего элемента, включающий перемешивание порошков исходных компонентов экзотермической смеси, ее активирование в механоактиваторе в течение 4,5-10 мин при центробежном ускорении движения шаров от 30 до 90 g, при соотношении массы смеси к массе шаров 1:20-40, формование активированной смеси в виде однослойной ленты путем прокатки смеси через валки с линейной скоростью вращения валков не более 200 мм/мин, последующее склеивание однослойной ленты в многослойную, преимущественно в виде 2-3 слоев.
3. Способ по п.2, отличающийся тем, что ленту формуют, по крайней мере, из порошков двух металлов, выбранных из III-IY, YIII групп Периодической системы химических элементов.
4. Способ по п.3, отличающийся тем, что используют стехиометрические смеси порошков Ni-Al, Zr-3Al или Pd-Al с размерами частиц исходных металлов не более 100 мкм.
5. Способ по п.2, отличающийся тем, что ленту формуют из смеси, по крайней мере, порошка одного металла, выбранного из III-IY групп Периодической системы химических элементов с, по крайней мере, одним порошком неметалла, выбранного из группы, включающей: бор, углерод, кремний.
6. Способ по п.5, отличающийся тем, что ленту формуют из стехиометрической смеси порошков Ti-B; Ti-C; Zr-B; Hf-B или Zr-C.
7. Способ по п.6, отличающийся тем, что после стадии активирования в одну из указанных смесей дополнительно вводят порошки пероксида кальция с магнием в весовом соотношении 1:1,5-2,0, в количестве 10-60 мас.%.
8. Способ по п.5, отличающийся тем, что до стадии активирования или после активирования компонентов экзотермической смеси в одну из указанных смесей дополнительно вводят порошок пероксида кальция в количестве 10-20 мас.%.
9. Способ по п.5, отличающийся тем, что до стадии активирования в одну из указанных смесей дополнительно вводят порошок алюминия в количестве 5-20 мас.%.
10. Способ по п.5, отличающийся тем, что до стадии активирования в одну из указанных смесей дополнительно вводят порошок тефлона в количестве не более 10 мас.%.
11. Способ по любому из пп.5-10, отличающийся тем, что, для уменьшения количества примесных газов в исходной смеси порошков, до стадии активирования проводят вакуумную термообработку смеси порошков при температуре 650-700°С.